(57)【特許請求の範囲】
【請求項１】
ａ）１〜３０部のスチレン−ブタジエン−スチレントリブロックコポリマー、
ｂ）１〜３０部のスチレン−イソプレン−スチレントリブロックコポリマー、
ｃ）５〜５０部の、ブタジエンおよびイソプレンのミッドブロックと相溶性であるが、
スチレンの末端ブロックと非相溶性である、脂肪族炭化水素粘着付与剤、芳香族樹脂由来の脂環式炭化水素樹脂、およびそれらの組合せからなる群より選択される粘着付与剤Ａ、
ｄ）５〜７０部の、ブタジエンおよびイソプレンのミッドブロック、およびスチレンの末端ブロックと相溶性である、天然および変性ロジン、天然および変性ロジンのグリセロール及びペンタエリトリトール・エステルおよびそれらの組合せからなる群より選択される粘着付与剤Ｂ、
ｅ）５〜３０部の、スチレンの末端ブロックと相溶性であるが、ブタジエンおよびイソプレンのミッドブロックと非相溶性であり、１００℃〜１２０℃の環球式軟化点を有する純芳香族樹脂である粘着付与剤Ｃ、
ｆ）５〜３０部の油、および
ｇ）０〜５部のワックス、
を含んでなるホットメルト感圧接着剤組成物。
【請求項２】
スチレン−ブタジエン−スチレントリブロックコポリマーが２５〜３５％のスチレンを含んでなり、そして１より低いメルトインデックスを有し、そしてスチレン−イソプレン−スチレントリブロックコポリマーが１４〜３０％のスチレンを含んでなり、そして１０より低いメルトインデックスを有する、請求項１に記載のホットメルト感圧接着剤組成物。
【請求項３】
スチレン−ブタジエン−スチレントリブロックコポリマーが３０％のスチレンを含んでなり、そして１より低いメルトインデックスを有し、そしてスチレン−イソプレン−スチレントリブロックコポリマーが２２％のスチレンを含んでなり、そして３のメルトインデックスを有する、請求項１に記載のホットメルト感圧接着剤組成物。
【請求項４】
１５部のスチレン−ブタジエン−スチレントリブロックコポリマーおよび５部のスチレン−イソプレン−スチレントリブロックコポリマーを含んでなる、請求項１に記載のホットメルト感圧接着剤組成物。
【請求項５】
前記粘着付与剤Ａが、９０〜１００℃の環球式軟化点を有する、請求項１に記載のホットメルト感圧接着剤組成物。
【請求項６】
前記粘着付与剤Ｂが、９９℃の環球式軟化点を有する、請求項１に記載のホットメルト感圧接着剤組成物。
【請求項７】
油希釈剤がナフテン系油である、請求項１〜６のいずれか一項に記載のホットメルト感圧接着剤組成物。
【請求項８】
ワックスが１５５℃〜２６５℃の融点を有する微結晶質ワックスである、請求項１〜７のいずれか一項に記載のホットメルト感圧接着剤組成物。
【発明の詳細な説明】
【０００１】
発明の属する技術分野
本発明は、優れた接着性と改良された熱的安定性を示すホットメルト感圧接着組成物に関する。
【０００２】
発明の背景
１００％固体の物質であり、溶融状態で基板に塗布され、冷却されて接着層が硬化するホットメルト接着剤は工業用に広く用いられている。
現在のホットメルト感圧接着剤は、スチレン−ブタジエン−スチレン、“ＳＢＳ”、又はスチレン−イソプレン−スチレン、“ＳＩＳ”、エラストマーを接着剤組成物に用いている。ＳＢＳとＳＩＳは互いに相溶性がなく、したがって通常同じ接着剤組成物では用いられない。
【０００３】
米国特許第5,290,842 号はＳＢＳとＳＩＳの両方を含む感圧接着剤を開示しているが、この組成物は相溶性ではなく、性能が劣っている。
ＳＢＳとＳＩＳは、どちらも別々に、ホットメルト感圧接着剤を調製するのに用いられている。残念ながら、ＳＩＳとＳＢＳは本来非相溶性であり、ＳＩＳ／ＳＢＳブレンドの感圧接着剤は普通良い接着性を持たない。
【０００４】
本発明によって、ＳＩＳとＳＢＳのブレンドは、共通のスチレン末端ブロックを利用して相異するミッドブロックの相溶性を強化することによって相溶性にできるということが見出された。ＳＩＳとＳＢＳの相溶性を強化するためには、二つのタイプの樹脂が利用できる。一つは末端ブロック相溶性樹脂であり、もう一つはミッドブロックおよび末端ブロック両方の相溶性樹脂である。末端ブロック相溶性樹脂は、末端ブロック領域を拡大し強化して二つのミッドブロックの混合を強制し、ミッドブロック／末端ブロック相溶性樹脂は、両方のポリマーに対して良い溶剤として働いて二つのミッドブロックを一緒に溶かし込む。ここで用いられる場合、ポリマーの「ミッドブロック」とは実質的に脂肪族であるポリマーブロックを指す。ポリマーの「末端ブロック」とは実質的に芳香族であるポリマーブロックを指す。
【０００５】
本発明は、ＳＩＳとＳＢＳエラストマーの相溶性ブレンドに基づくホットメルト感圧接着剤であって、ＳＩＳ、ＳＢＳ、又は非相溶性ブレンドに比べて優れた接着性を示すものを提供する。これらの接着剤は、また、ＳＩＳをベースとする、又はＳＢＳをベースとする調合に比べて熱的安定性及び老化性でも優れている。ＳＩＳは熱的に劣化し、その溶融粘度はホットメルト処理の間に極めて急速に低下する。他方、ＳＢＳは熱的な架橋を生じ、その溶融粘度は急速に増加する。その結果、ＳＩＳとＳＢＳを相溶性にできると、そのブレンドは溶融粘度と老化後の接着性に小さな変化しか示さないだろう。
【０００６】
発明の要約
本発明は、優れた接着性と改良された熱的安定性を示すホットメルト感圧接着剤組成物であって、
a)  １〜３０部のスチレン−ブタジエン−スチレン３ブロック・コポリマー；
b)  １〜３０部のスチレン−イソプレン−スチレン３ブロック・コポリマー；
c)  １〜５０部の、ブタジエン及びイソプレンミッドブロックと相溶性であるがスチレン末端ブロックとは相溶性でない粘着付与剤；
d)  ５〜７０部の、ブタジエン及びイソプレンミッドブロック、及びスチレン末端ブロックと相溶性である粘着付与剤；
e)  ５〜３０部の、スチレン末端ブロックとは相溶性であるがブタジエン及びイソプレンミッドブロックと相溶性でない粘着付与剤；
f)  ５〜３０部の油；
g)  ０〜５部のワックスを含む組成物を目的とする。
【０００７】
発明の説明
本発明の感圧接着剤を調合するのに用いられるポリマーは、天然及び／又は合成のエラストマー・ポリマーに基づいている。利用されるのは、ＡＢ、ＡＢＡ、及び（ＡＢ）ｘの形のブロック・コポリマーであって、Ｘは３以上の値、Ａは少なくとも一つのモノアルケニルアレーン、好ましくはスチレン、アルファ・メチルスチレン、ビニルトルエンなど、を含むブロックであり、Ｂはエラストマーの共役ジエン・ブロック、好ましくはポリブタジエン又はポリイソプレン・ブロックである。好ましくは、少なくとも一つはポリブタジエン・ブロックに基づくものであり、他の一つはポリイソプレン・ブロックに基づくものである。これらは、ホモポリマー、ブロック、ランダム、又はマルチアーム・コポリマー、及びそれらの混合物、を含むが、それだけに限定されない。利用できるエラストマー・ポリマーとしては、天然ゴム（ポリイソプレン）、ポリブタジエン、合成ポリイソプレン、ランダム・スチレン−ブタジエン・ポリマー、スチレン−ブタジエン（ＳＢ）ブロック・コポリマー、マルチアーム及び反復（ＳＢ）コポリマー、スチレン−ブタジエン−スチレン（ＳＢＳ）ブロック・コポリマー、スチレン−イソプレン（ＳＩ）ブロック・コポリマー、スチレン−イソプレン−スチレン（ＳＩＳ）ブロック・コポリマー、マルチアーム・スチレン−イソプレン（ＳＩ）ｘブロック・コポリマー、などがあげられる。ランダム・コポリマーも使用することができ、最も高いガラス転移温度を示すポリマーのガラス転移温度が低いガラス転移温度のポリマーに比べて増加しさえすれば優先的にジエンを粘着性に逆転させることができるということは理解されるであろう。
【０００８】
最も好ましいブロック・コポリマーは、ポリスチレン−ポリブタジエン−ポリスチレン及びポリスチレン−ポリイソプレン−ポリスチレン・コポリマーのブレンドである。
好ましくは、本発明のホットメルト感圧接着剤は：(a)１〜３０部のスチレン−ブタジエン−スチレン３ブロック・コポリマー、最も好ましくは；及び（b)１〜３０部のスチレン−イソプレン−スチレン３ブロック・コポリマー；を含む。ある好ましい実施の形態では、ＳＢＳ３ブロック・コポリマーは25〜35％のスチレンを含み、メルトインデックスが１未満である；またＳＩＳ３ブロック・コポリマーは14〜30％のスチレンを含み、メルトインデックスが１０未満である。
ある好ましい実施の形態では、このホットメルト感圧接着剤は１５部のＳＢＳと５部のＳＩＳを含む。
【０００９】
これらの３ブロック・コポリマーは当業者には周知の方法によって調製できる。あるいはまた、これらのポリマーは商業的に入手できる。例えば、ＳＢＳ３ブロック・コポリマーは、Shell Chemical Co. から、商標名ＫＲＡＴＯＮ Ｄ１１０１ の下でスチレン含有量31％およびトルエン中25％での粘度4000 cPで、また商標名ＫＲＡＴＯＮ Ｄ１１８４の下でスチレン含有量30％およびトルエン中25％での粘度20,000 cPで入手できる。商業的に入手できる他のＳＢＳコポリマーの例としては、EnlChem Americas (Agip USA Inc)から出されているＳＯＬＴ６３０２（スチレン30％、トルエン中25％での粘度4000 cP）；及び Dexco.から出されているＤＰＸ５６３（スチレン含有量31％、トルエン中25％での粘度7970 cPs)などがある。
【００１０】
商業的に入手できるＳＩＳ３ブロック・コポリマーの例としては、Shell Chemical Co. から出されているＫＲＡＴＯＮ Ｄ１１１１（スチレン22％、メルトインデックスが3.0）、及び ＫＲＡＴＯＮ Ｄ１１０７（スチレン14％、メルトインデックスが11）がある。商業的に入手できる他のＳＩＳ３ブロック・コポリマーの例としては、日本ゼオンから出されているＱＵＮＩＴＡＣ３５３０（スチレン16％、メルトインデックスが1.0）、及びEnlchem から出されているＳＯＬＴ１９３Ａ（スチレン25％、メルトインデックスが3.0）がある。
【００１１】
これらのスチレンを含むコポリマーと他の相溶性ブロック・コポリマーとのブレンドも用いることができる。
商業的に入手できるＳＩＳ及びＳＢＳ３ブロックは、普通、純粋な３ブロックではなく、多少の２ブロック・ポリマーを含む。
ＳＩＳ及びＳＢＳのブレンドは、当業者には周知の高剪断のホットメルト混合によって調製できる。
【００１２】
本発明のホットメルト感圧接着剤は、また、３つの粘着付与樹脂を含む。第一の粘着付与剤は、ブタジエン及びイソプレンミッドブロックとは相溶性であるがスチレン末端ブロックとは相溶性でないものであって、以下では粘着付与剤Ａと呼ぶが、組成物の５〜５０部、好ましくは２０〜３０部という量で存在する。粘着付与剤Ａは、脂肪族炭化水素粘着付与剤、水素化脂肪族炭化水素樹脂、又は水素化芳香族樹脂である。粘着付与剤Ａの例としては、ＷＩＮＧＴＡＣ９５（脂肪族樹脂、環球式軟化点が98℃）；ＥＳＣＯＲＥＺ１３１０ＬＣ（脂肪族樹脂、軟化点が93℃）；ＥＳＣＯＲＥＺ１３０４（脂肪族樹脂、軟化点が100℃）などがある。水素化炭化水素の例としては、ＥＳＣＯＲＥＺ  ＥＣＲ−１４９（軟化点が95℃）がある。
【００１３】
第二の粘着付与剤、以下では粘着付与剤Ｂと呼ぶ、はブタジエン及びイソプレンミッドブロック、及びスチレン末端ブロックと相溶性の粘着付与剤である。粘着付与剤Ｂは、接着剤組成物の５〜７０部、好ましくは２０〜３０部という量で存在する。粘着付与剤Ｂは、天然及び変性ロジン、例えば、ガム・ロジン、ウッド・ロジン、トール油ロジン、蒸留ロジン、水素化ロジン、二量体化ロジン、重合ロジン、ならびに天然及び変性ロジンのグリセロール及びペンタエリトリトール・エステル、例えば、ペールウッド・ロジンのグリセロール・エステル、水素化ロジンのペンタエリトリトール・エステル、ロジンのフェノール変性ペンタエリトリトール・エステル、及びそれらの組み合わせ、から成る群から選択される。粘着付与剤Ｂの一例は、ＵＮＩ−ＴＡＣ  Ｒ１００Ｌ（トール油ロジンのポリエチレン・エステルで環球式軟化点が99℃）である。
【００１４】
第三の粘着付与剤は、以下で粘着付与剤Ｃと呼ぶが、スチレン末端ブロックとは相溶性であるがブタジエン及びイソプレンミッドブロックとは相溶性でない粘着付与剤である。粘着付与剤Ｃは、組成物の５〜３０部、好ましくは１１部という量で存在し、純芳香族樹脂、例えばスチレン、アルファ・メチルスチレン、トルエン、ポリフェニレンオキサイドなど、である。粘着付与剤Ｃの一例は、ＮＯＲＳＯＲＥＮＥ Ｓ１１５（芳香族樹脂、環球式軟化点が115℃）である。粘着付与剤Ｃの他の例としては、ＫＲＩＳＴＡＬＥＸ３１００（純アルファ・メチルスチレン、軟化点が100℃）、又はＨＥＲＣＵＬＩＴＥ２４０（軟化点が120℃）などがある。
【００１５】
本発明の接着剤は、また、５〜３０部の、好ましくは１５〜２５％の、油希釈剤を含む。適当な塑性化又は増量化油としては、オレフィン・オリゴマー及び低分子量ポリマーならびに植物油や動物油及びそれらの誘導体などがある。用いることができる石油由来の油は、芳香族炭化水素を小さな割合でしか含まない（好ましくは油の重量の30 ％未満、特に好ましくは15 ％未満）比較的高い沸点のものである。あるいは、オイルは全く芳香族炭化水素を含まないものでも良い。適当なオリゴマーとしては、ポリプロピレン、ポリブテン、水素化ポリイソプレン、水素化ポリブタジエンなど、平均分子量が約350 〜約10,000 のものが含まれる。ここで用いるのに適当なオリゴマーの例は、ＬＵＭＩＮＯＬ Ｔ３５０（Petrocanada から入手できる鉱物油）及びＫＡＹＤＯＬ  ＯＩＬ（Witco Corporation から入手できる）などである。好ましくは、Penzoil から入手できるナフテン油、ＰＥＮＮＺＮＡＰ及びＰＥＮＮＺＯＩＬ  Ｎ５００ＨＴ、である。
【００１６】
本発明のホットメルト感圧接着剤は、また、任意に５部までの、好ましくは１％の、相溶性ワックスを含む。適当なワックスの例は、融点が155°Ｆ〜265°Ｆの微結晶ワックス、例えば融点が195°ＦのＭＩＣＲＯＳＥＲＥ５９９９、及び融点が185°ＦのＭＩＣＲＯＳＥＲＥ５８１２（どちらもＩＧＩから入手できる）である。
【００１７】
本発明のホットメルト接着剤はまた、３部までの、好ましくは０．２５部の、酸化防止剤を任意に含むことができる。ここに含めることができる安定剤又は酸化防止剤としては、ヒンダードフェノール、又はヒンダードフェノールと二次的な酸化防止剤の組み合わせ、例えばジステアリル・チオジプロピオネート（「ＤＳＴＤＰ」）又はジラウリル・チオジプロピオネート（「ＤＬＴＤＰ」）との組み合わせがある。ここで用いられるヒンダードフェノールは、そのフェノール水酸基のすぐ近くに立体的にかさばるラジカルを有するフェノール化合物である。
【００１８】
水酸基のすぐ近くの立体的にかさばるラジカルの存在は、その伸びる頻度を遅らせて、それに対応して反応性を低下させる；この立体的な束縛がフェノール化合物に安定性を与える。ヒンダードフェノールの代表的なものとしては次のようなものがある：１，３，５−トリメチル２，４，６−トリス（３，５−ジ−ｔ−ブチル−４−ヒドロキシベンジル）ベンゼン；ペンタエリトリトール  テトラキス−３（３，５−ジ−ｔ−ブチル−４−ヒドロキシフェニル）プロピオネート；ペンタエリトリトール  テトラキス  （３−ラウリル  チオジプロピオネート）；ｎ−オクタデシル−３，５−ジ−ｔ−ブチル−４−ヒドロキシフェノール）プロピオネート；４，４’−メチレンビス（２，６−ｔ−ブチルフェノール）；４，４’−チオビス  （６−ｔ−ブチル−０−クレゾール）；  ２，６−ジ−ｔ−ブチルフェノール；  ６−（４−ヒドロキシフェノキシ）−２，４−ビス（ｎ−オクチル−チオ）−１，３，５−トリアジン；ジ−ｎ−オクタデシル３，５−ジ−ｔ−ブチル−４−ヒドロキシ−ベンジル−ホスホネート；２−（ｎ−オクチルチオ）エチル  ３，５−ジ−ｔ−ブチル−４−ヒドロキシ−ベンゾエート；及びソルビトール  ヘキサ[３−（３，５−ジ−ｔ−ブチル−４−ヒドロキシフェニル）−プロピオネート]。
【００１９】
好ましい酸化防止剤は、ＳＵＭＩＬＩＺＥＲ  ＴＤＰ（住友化学から出されている二次酸化防止剤）及びＩＲＧＡＮＯＸ１０１０（Ciba-Geigyから出されているヒンダードフェノール一次酸化防止剤）である。その他の酸化防止剤としては、ＥＴＨＡＮＯＸ３３０（Albermarle から出されているヒンダードフェノール）；ＳＡＮＴＯＶＡＲ（Monsanto から出されている２，５ジ−ｔ−アミル  ハイドロキノン）；及びＮＶＡＧＡＲＤ  Ｐ（Uniroyal から出されているトリス（ｐ−ノニルフェニル）ホスファイトなどがある。
【００２０】
この組成物の最終用途によっては、任意の添加剤がこのホットメルト接着剤組成に組み込まれることがある。そのような添加剤としては、酸化チタンなどの着色剤；タルクや粘土などの充填剤、ならびに少量の（例えば、約５％未満の）石油由来のワックスなどがある。
本発明のホットメルト接着剤は、特にテープ及びラベルに応用される；本発明の実施形態には本発明のホットメルト接着剤を含むテープ及びラベルが含まれる。
【００２１】
以下の実施例は、単に例示的なものであって、いかなる意味でも本発明の範囲を限定することを意図してはいない。
実施例
粘度
粘度の測定はブルックフィールド粘度計により３２５°Ｆにおいて実施し、cP単位で示す。
剥離強さの測定
インストロンを使用してステンレス鋼パネル上で１８０°の剥離試験を実行することによって、剥離強さを測定した。加熱したローラーを使用してシリコーン剥離紙上に約１．０ミルの厚さのコーティングを適用し、マイラー（Myler）フィルムに結合させた。コーティングしたマイラーから機械方向に対して垂直に、各３インチ×１インチの寸法の３つの検体を切断した。７２°Ｆおよび５０％の相対湿度において一夜コンディショニングした後、剥離紙を除去し、検体をステンレス鋼パネルに結合した。次いで４．５ポンドのローラーを使用して、結合をロールがけした。約２０分間結合をコンディショニングした後、インストロン中で２インチ／分において結合を剥離した。ステンレス鋼パネルを静止ジョーの中に配置し、そしてマイラーを可動ジョーの中に配置した。結果を平均荷重（オンス／インチ）として報告する。
【００２２】
熱安定性
３５０°Ｆにおける接着剤の溶融粘度の変化により、熱安定性を測定した。アルミニウム箔でカバーしたガラスジャー中で３５０°Ｆにおいて、接着剤をエージングした。接着剤を２４時間エージングした後、溶融粘度を測定した。
【００２３】
ループ粘着性の測定
機械方向に沿ってマイラーコーティングしたラミネートの５インチ×１インチ寸法の検体を切断することによって作ったＴＭＩループ・タック（Loop Tack）テスターを使用して、ループ粘着性を測定した。７２°Ｆおよび５０％の相対湿度において一夜コンディショニングした後、末端を一緒にテーピングすることによって、ラミネートをループに折り畳んだ。次いでループをループ・タック・テスターに取り付け、テスターの基部にステンレス鋼プレートをクランプした。試験を開始するとき、ループをステンレス鋼プレートと接触させ、次いで抜出した。プレートを抜出すために要する負荷をループ粘着性（オンス／平方インチ）として記録した。
【００２４】
剪断
加熱したローラーを使用してシリコーン剥離紙上に約１．０ミルの厚さのコーティングを適用し、マイラーフィルムに結合させた。ラミネートを１×０．５インチのストリップに切断した。剥離紙を除去し、マイラーをステンレス鋼に結合させた。加熱したローラーを使用して接着剤の１ミルのトランスファーコーティングを行い、検体の１×０．５インチのストリップをステンレス鋼に結合させた。次いで結合を４．５ポンドのローラーでロールがけした。約２０分間結合をコンディショニングした後、プレートを剪断試験スタンドに固定し、１０００ｇの重りを各プレートに適用する。検体がプレートからスリップするために要する時間を剪断強さとして記録した。
【００２５】
レオロジーの研究
レオメトリックス・ダイナミック・メカニカル・アナライザー（Rheometrics Dynamic Mechanical Analyzer) (RDA 700型）を使用して、弾性率（Ｇ’）および損失モジュラス（Ｇ”）／温度を得た。リオス（Rhios）ソフトウェアバージョン４．３．２により、器具を制御した。約２mmのギャツプで分離された直径８mmの平行プレートを使用した。試料を負荷し、次いで約−１００℃に冷却し、時間プログラムを開始した。プログラムの試験は５℃の間隔で温度を上昇させ、次いで各温度におけるソーキング時間は１０秒であった。試料を含有する対流炉を窒素で連続的にフラッシュした。周波数を１０ rad／ｓに維持した。試験の開始における初期歪は０．０５％であった（プレートの外側へりにおいて）。
【００２６】
ソフトウェアの自動歪のオプションを使用して、試験を通じて正確に測定可能なトルクを維持した。ソフトウェアにより許される最大適用歪が８０％であるように、オプションを立体配置させた。下記の手順を使用して保証される場合、自動歪プログラムは各温度増分において歪を調節した。トルクが２００ｇ−cm以下である場合、歪をカレント値の２５％だけ増加させた。トルクが１２００以上である場合、歪をカレント値の２５％だけ減少させた。トルクが２００〜１２００ｇ−cmである場合、その温度増分において歪を変化させなかった。剪断貯蔵または弾性率（Ｇ’）および剪断損失モジュラス（Ｇ”）をトルクおよび歪のデータからソフトウェアにより計算した。比Ｇ”／Ｇ’（また、ｔａｎデルタとして知られている）をまた計算した。ミッドブロックに関連するδピークに対応する温度を、ミッドブロックTgとして報告する。
下記の表において、剛性値Ｇ’を４０℃における１０5 ダイン／cm2 の単位で報告する。
【００２７】
実施例１
本発明によるホットメルト感圧接着剤、試料１−Ａを製造し、従来のＳＩＳをベースとするホットメルト接着剤配合物（National Starch and Chemical Companyから３４−４１３４として商業的に入手可能である、比較Ａ）に対して比較した。
試料１−Ａ
QUINATC 3530                    5
SOLT 6302                      15
UNI-TAC R100L                  25
WINGTAC 95                     25
PENNZOIL N-500-HT              25.5
IRGANOX 1010                    0.5
NORSOLENE S115                 25
下記の結果が得られた：
180°剥離 ループ粘着性 剪断、４psi、72°Ｆ
試料１−Ａ       7.75±0.05lb/in      236oz/in2            50時間
比較Ａ           6.74±0.11lb/in      112oz/in2            90時間
試料１−Ａは従来の接着剤試料である比較Ａよりもすぐれた性能を有した。
【００２８】
実施例２
ＳＩＳおよびＳＢＳブロックコポリマーを配合することによって、ホットメルト感圧接着剤を製造した、試料２−Ａ。組成物は、実施例１に記載する従来の接着剤製品と同一であるか、あるいはそれよりもすぐれた性質を提供する。
本発明による配合物を製造した：
試料２−Ａ
KRATON D1111                   5
SOLT 6302                     15
UNITAC R100L                  23.4
WINGTAC 95                    23.4
NORSOLENE S115                11
PENZNAP                       21.5
ETHANOX 330                    0.25
SANTOVAR A                     0.25
NAUGARD P                      0.2
【００２９】
熱安定性ならびにエージング試験を完結した。試料２−Ａおよび比較Ａを１ミルで剥離紙に別々にコーティングし、２ミルのＰＥＴに移した。コーティングを１５０°Ｆのオーブン内に配置し、２４時間放冷した後、試験した。試験結果を表１に示す。試験データにより示されるように、安定性および接着性質において試料２−Ａは比較Ａと同様に有効である。特に、試料２−Ａはよりすぐれた剥離およびループ粘着性の結果を有する。
【００３０】
0005079957.tif 000002
【００３１】
実施例３
下記表３に示すように、３つの異なる配合物を製造して、各型の粘着付与剤についての相溶性化能力を証明した。試料３−Ａは、すべての３つの型の粘着付与剤を含んでなり、きわめてすぐれた相溶性および非常に高い性能を示す。なぜなら、末端ブロック樹脂（NORSONLENE S115)およびミッド／末端−ブロック樹脂（UNITAC R100L）の両方を使用してＳＢＳおよびＳＩＳを改良したからである。試料３−Ｂは、ミッド／末端−ブロック、粘着付与剤Ｂを含まず、相溶性ではなく、非常に劣った接着性能を示すが、試料３−Ｃは、末端ブロック樹脂、粘着付与剤Ｃを含まず、部分的にのみ相溶性であり、劣った性能を示す。
【００３２】
表２
組成 試料３−Ａ 試料３−Ｂ 試料３−Ｃ
KRATON D1111                  5                5                5
SOL T 6302                   15               15               15
WINGTAC 95                   23.5             47               29
UNITAC R100L                 23.5             −               29
NORSOLENE S115               11               11               −
PENNZOIL N-500-HT            21.5             21.5             21.5
IRGANOX 1010                  0.5              0.5              0.5
透明度および                   透明             不透明       わずかに不透明
相溶性                         あり              なし           部分的
１８０剥離（lb／in）            7.50             5.10             5.70
ループ粘着性（oz／in2)          167             23               93
剪断（４psi)                  22時間            14時間          14時間
【００３３】
実施例４
少量のワックスを接着剤の中に添加すると、剛性（崇高特性）が増加するが、粘着性（表面特性）に衝撃を与えないことを、この実施例により例示する。試料４−Ａは上記試料２−Ａと同一である。ワックスＡは１９５°Ｆの融点を有するMICROSERE 599 であり、そしてワックスＢは１８５°Ｆの融点を有するMICROSERE 5812である。
【００３４】
【表１】
0005079957.tif 000003
【００３５】
上記試験に加えて、上記試料の各々を剥離ライナー上にコーティングし、６０ポンドの紙でカバーした。１２０°Ｆにおいて１週後、処方物のいずれについてもブリードは観測されなかった。ワックスの添加は接着剤試料の粘着性を損失させることが期待されるが、試料は粘着性の損失を示さず、剪断を改良した。
【００３６】
実施例５
本発明による接着剤、試料２−Ａ、のレオロジーの研究において、ただ１つのＴｇ値、１２℃におけるｔａｎδピークが明らかにされた。
本出願では、以下の態様が提供される。
１．  ａ）１〜３０部のスチレン−ブタジエン−スチレントリブロックコポリマー、 ｂ）１〜３０部のスチレン−イソプレン−スチレントリブロックコポリマー、 ｃ）５〜５０部のブタジエンおよびイソプレンのミッドブロックと相溶性であるが、スチレンの末端ブロックと非相溶性である粘着付与剤、 ｄ）５〜７０部のブタジエンおよびイソプレンのミッドブロック、およびスチレンの末端ブロックと相溶性である粘着付与剤、 ｅ）５〜３０部のスチレンの末端ブロックと相溶性であるが、ブタジエンおよびイソプレンのミッドブロックと非相溶性である粘着付与剤、 ｆ）５〜３０部の油、および ｇ）０〜５部のワックス、を含んでなるホットメルト感圧接着剤組成物。
２．  ＳＢＳトリブロックコポリマーが２５〜３５％のスチレンを含んでなり、そして１より低いメルトインデックスを有し、そしてＳＩＳトリブロックコポリマーが１４〜３０％のスチレンを含んでなり、そして１０より低いメルトインデックスを有する、態様１に記載のメットメルト感圧接着剤。
３．  ＳＢＳトリブロックコポリマーが３０％のスチレンを含んでなり、そして１より低いメルトインデックスを有し、そしてＳＩＳトリブロックコポリマーが２２％のスチレンを含んでなり、そして３のメルトインデックスを有する、態様１に記載のメットメルト感圧接着剤。
４．  １５部のＳＢＳおよび５部のＳＩＳを含んでなる、態様１に記載のホットメルト感圧接着剤。
５．  ブタジエンおよびイソプレンミッドブロックと相溶性であるが、スチレンの末端ブロックと非相溶性である粘着付与剤が、脂肪族炭化水素粘着付与剤、水素化脂肪族炭化水素樹脂、水素化芳香族樹脂、およびそれらの組合わせから成る群から選択される、態様１に記載のホットメルト感圧接着剤。
６．  ブタジエンおよびイソプレンミッドブロックと相溶性であるが、スチレンの末端ブロックと非相溶性である粘着付与剤が、９０〜１００℃の環球式軟化点を有する脂肪族樹脂である、態様５に記載のホットメルト感圧接着剤。
７．  ブタジエンおよびイソプレンのミッドブロック、およびスチレンの末端ブロックと相溶性である粘着付与剤が、天然および変性ロジン、例えば、ガムロジン、木材ロジン、トール油ロジン、蒸留ロジン、水素化ロジン、二量体化ロジン、重合ロジン、ならびに天然および変性ロジンのグリセロールおよびペンタエリスリトールエステル、例えば、淡色木材ロジンのグリセロールエステル、水素化ロジンのグリセロールエステル、重合ロジンのグリセロールエステル、水素化ロジンのペンタエリスリトールエステル、ロジンのフェノール変性ペンタエリスリトールエステル、およびそれらの組合わせから成る群から選択されるロジンエステルの粘着付与剤である、態様１に記載の方法。
８．  ブタジエンおよびイソプレンのミッドブロック、およびスチレンの末端ブロックと相溶性である粘着付与剤が、９９℃の環球式軟化点を有するトール油ロジンのポリエチレンエステルである、態様７に記載のホットメルト感圧接着剤。
９．  スチレンの末端ブロックと相溶性であるが、ブタジエンおよびイソプレンのミッドブロックと非相溶性である粘着付与剤が、スチレン、アルファメチルスチレン、トルエン、ポリフェニレンオキシドおよびそれらの組合わせから成る群から選択される純粋な芳香族樹脂である、態様１に記載のホットメルト感圧接着剤。
１０．  スチレンの末端ブロックと相溶性であるが、ブタジエンおよびイソプレンのミッドブロックと非相溶性である粘着付与剤が、１００℃〜１２０℃の環球式軟化点を有する芳香族樹脂である、態様９に記載のホットメルト感圧接着剤。
１１．  油希釈剤がナフテン系油である、態様１に記載の方法。
１２．  ワックスが１５５℃〜２６５℃の融点を有する微結晶質ワックスである、態様１に記載のホットメルト感圧接着剤。
１３．  態様１に記載のホットメルト感圧接着剤を含んでなるラベル。
１４．  態様１に記載のホットメルト感圧接着剤を含んでなるテープ。